Brevet FR3078963A1 (20190920)

REVENDICATIONS1. Brûleur immergé pour four de fusion de verre ou de roche, ledit brûleur étant au moins pour partie, et de préférence en totalité, constitué d'un alliage présentant la composition suivante, en pourcentage pondéral de l'alliage : Cr 11 à 25% Ni 5 à 20% Mo moins de 6%, de préférence moins de 5% Mn moins de 3%, de préférence moins de 2% Si moins de 2%, de préférence moins de 1% N moins de 0,2%, de préférence moins de 0,1% P moins de 0,1 °/0, de préférence moins de 0,05% S moins de 0,05%, le reste étant constitué par du fer, du carbone et des impuretés inévitables, ledit alliage étant caractérisé le rapport massique Cr/C dans ledit alliage est supérieur à\n<CLM>\1\t2. Brûleur immergé selon la revendication 1, dans lequel le rapport massique Cr/C dans ledit alliage est supérieur à\n<CLM>\1\t3. Brûleur immergé selon l'une des revendications précédentes, dans lequel l'alliage comprend moins de 0,040% poids de carbone.\n<CLM>\1\tBrûleur immergé selon l'une des revendications précédentes, dans lequel l'alliage comprend entre 7 et 16% poids de nickel.\n<CLM>\1\tBrûleur immergé selon l'une des revendications précédentes, dans lequel l'alliage comprend entre 15 et 22% poids de chrome.\n<CLM>\1\tBrûleur immergé selon l'une des revendications précédentes, dans lequel l'alliage comprend entre 60 et 75 % poids de fer.\n<CLM>\1\tBrûleur immergé selon l'une des revendications précédentes, dans lequel l'alliage comprend moins de 5% poids de molybdène.\n<CLM>\1\tBrûleur immergé selon l'une des revendications précédentes, dans lequel l'alliage comprend entre 1 et 5% poids de molybdène.\n<CLM>\1\tBrûleur immergé selon l'une des revendications précédentes, dans lequel l'alliage présente la composition suivante, en pourcentage - 11 - pondéral de l'alliage : Cr 17 à 20% Ni 8 à 10% Mo moins de 1%, de préférence moins de 0,1% 5 Mn moins de 3% Si moins de 2% N moins de 0,2 % Zr moins de 0,1 °/0, P moins de 0,1 % 10 le reste étant constitué par du fer et des impuretés inévitables.\n<CLM>\1\tBrûleur immergé selon l'une des revendications précédentes, dans lequel l'alliage présente la composition suivante, en pourcentage pondéral de l'alliage : Cr 17 à 20% 15 Ni 10 à 15% Mo entre 2 et 4% Mn moins de 3% Si moins de 2%, de préférence moins de 1% N moins de 0,2 % 20 Zr moins de 0,1 °/0, P moins de 0,1 % le reste étant constitué par du fer et des impuretés inévitables.\n<CLM>\1\tBrûleur immergé selon l'une des revendications précédentes, comprenant 25 - une pluralité d'injecteurs alignés, chaque injecteur comprenant une chambre de mélange en forme de cylindre, avec un orifice d'éjection, une conduite d'alimentation en combustible et une conduite d'alimentation en comburant débouchant dans la chambre de mélange au niveau de l'enveloppe du cylindre selon une direction provoquant un écoulement 30 tangentiel du combustible et du comburant par rapport à l'enveloppe du cylindre, et - un système de conduites permettant de faire circuler un fluide de refroidissement à l'intérieur du brûleur. -12-\n<CLM>\1\tFour de fusion de verre avec une zone d'introduction des matières vitrifiables, une zone de sortie de la matière fondue et, entre ces zones, une zone d'écoulement de la matière fondue, ledit four comprenant dans la zone d'écoulement de la matière fondue au moins un brûleur 5 immergé selon l'une quelconque des revendications précédentes.\n<CLM>\1\tProcédé de fusion de matières vitrifiables utilisant un brûleur selon l'une quelconque des revendications 1 à 10, ledit procédé comprenant, - l'introduction de matières vitrifiables dans la zone d'introduction de matières vitrifiables du four, 10 - l'alimentation du ou des brûleurs immergés avec un combustible gazeux, de préférence du gaz naturel, et avec un comburant gazeux, de préférence de l'oxygène, - le soutirage de la matière fondue dans la zone de sortie des matières fondues, et 15 - la circulation d'un liquide de refroidissement, de préférence de l'eau, dans les systèmes de conduites prévus à cet effet dans les parois du four et/ou dans le brûleur.\n<CLM>\1\tProcédé de fusion de matières vitrifiables selon la revendication 12, caractérisé par le fait que les matières vitrifiables comprennent de la 20 roche, de préférence de la roche basaltique.\n<CLM>\1\tProcédé de fusion de matières vitrifiables selon la revendication 12 ou 13, caractérisé par le fait que la température de la roche fondue, immédiatement en amont de la zone de sortie du verre fondu, est comprise entre 1400 °C et 1600 °C. 25